【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
表面および熱応答性ポリマーを含む細胞培養物品であって、該熱応答性ポリマーは、少なくとも２個の潜在反応性基を有する架橋剤を介して該表面に結合している、物品。
【請求項２】
前記潜在反応性基のうちの少なくとも１つが、光化学反応基を含む、請求項１に記載の物品。
【請求項３】
前記潜在反応性基のうちの少なくとも１つが、熱反応性基を含む、請求項１に記載の物品。
【請求項４】
前記架橋剤がモノマー物質である、請求項１に記載の物品。
【請求項５】
前記架橋剤が、（ａ）〜（ｇ）
（ａ）Ｌ−（Ｄ−Ｔ−Ｃ（Ｒ１）（ＸＰ）ＣＨＲ２ＧＲ３Ｃ（＝Ｏ）Ｒ４）ｍ
（式中、Ｌは連結基であり、
Ｄは、ＣＲ６Ｒ７であり、
Ｔは、（−ＣＨ２−）ｘ、（−ＣＨ２ＣＨ２−Ｏ−）ｘ、（−ＣＨ２ＣＨ２ＣＨ２−Ｏ−）ｘまたは（−ＣＨ２ＣＨ２ＣＨ２ＣＨ２−Ｏ−）ｘであるか、あるいは結合を形成しており、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、または必要に応じて、Ｒ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされ得、
Ｒ１０は、水素原子、またはアルキル、アリールもしくはアリールアルキル基であり、
Ｒ６およびＲ７は、各々独立に水素原子、アルキル、アリール、アリールアルキル、ヘテロアリールまたはヘテロアリールアルキル基であり、
Ｒ８およびＲ９は、各々独立に水素原子、アルキル、アリールまたはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）、
（ｂ）Ｌ−（Ｔ−Ｃ（Ｒ１）（ＸＰ）ＣＨＲ２ＧＲ３Ｃ（＝Ｏ）Ｒ４）ｍ
（式中、Ｌは連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘまたは（−ＣＨ２ＣＨ２ＣＨ２ＣＨ２−Ｏ−）ｘであるか、あるいは結合を形成しており、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、または必要に応じて、Ｒ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされ得、
Ｒ１０は、水素原子、またはアルキル、アリールもしくはアリールアルキル基であり、
Ｒ８およびＲ９は、各々独立に水素原子、アルキル、アリールまたはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）、
（ｃ）Ｌ−（ＧＴＺＲ３Ｃ（＝Ｏ）Ｒ４）ｍ
（式中、Ｌは連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘ、（−ＣＨ２ＣＨ２ＣＨ２ＣＨ２−Ｏ−）ｘであるか、または結合を形成しており、
Ｇは、Ｏ、Ｓ、ＳＯ、ＳＯ２、ＮＲ１０、（ＣＨ２）ｔ−Ｏ−またはＣ＝Ｏであり、
Ｚは、Ｃ＝Ｏ、ＣＯＯ、またはＴが（−ＣＨ２−）ｘである場合、ＣＯＮＨであり、
Ｒ３およびＲ４は、各々独立にアルキル、アリール、アリールアルキル、ヘテロアリールもしくはヘテロアリールアルキル基であり、または必要に応じて、Ｒ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされ得、
Ｒ１０は、水素原子、またはアルキル、アリールもしくはアリールアルキル基であり、
Ｒは、水素原子、またはアルキル基もしくはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）、
（ｄ）Ｌ−（ＴＧＱＲ３Ｃ（＝Ｏ）Ｒ４）ｍ
（式中、Ｌは連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘ、（−ＣＨ２ＣＨ２ＣＨ２ＣＨ２−Ｏ−）ｘであり、または結合を形成しており、
Ｇは、Ｏ、Ｓ、ＳＯ、ＳＯ２、ＮＲ１０、（ＣＨ２）ｔ−Ｏ−またはＣ＝Ｏであり、
Ｑは、（−ＣＨ２−）ｐ、（−ＣＨ２ＣＨ２−Ｏ−）ｐ、（−ＣＨ２ＣＨ２ＣＨ２−Ｏ−）ｐまたは（−ＣＨ２ＣＨ２ＣＨ２ＣＨ２−Ｏ−）ｐであり、
Ｒ３およびＲ４は、各々独立にアルキル、アリール、アリールアルキル、ヘテロアリールもしくはヘテロアリールアルキル基であり、または必要に応じて、Ｒ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされ得、
Ｒ１０は、水素原子、またはアルキル、アリールもしくはアリールアルキル基であり、
Ｒは、水素原子、またはアルキル基もしくはアリール基であり、
ｑは、１から約７までの整数であり、
ｒは、０から約３までの整数であり、
ｓは、０から約３までの整数であり、
ｍは、２から約１０までの整数であり、
ｐは、１から約１０までの整数であり、
ｔは、１から約１０までの整数であり、
ｘは、１から約５００までの整数である）、
（ｅ）Ｌ−（−ＣＨ２−）ｘｘＣ（Ｒ１）（（Ｇ）Ｒ３Ｃ（＝Ｏ）Ｒ４）２）ｍ
（式中、Ｌは連結基であり、
Ｒ１は、水素原子、アルキル、アルキルオキシアルキル、アリール、アリールオキシアルキルまたはアリールオキシアリール基であり、
各Ｇは、Ｏ、Ｓ、ＳＯ、ＳＯ２、ＮＲ１０、（ＣＨ２）ｔ−Ｏ−またはＣ＝Ｏであり、
各Ｒ３およびＲ４は、独立にアルキル、アリール、アリールアルキル、ヘテロアリールもしくはヘテロアリールアルキル基であり、または必要に応じて、Ｒ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされ得、
各Ｒ１０は、水素原子、またはアルキル、アリールもしくはアリールアルキル基であり、
各Ｒは、水素原子、またはアルキル基もしくはアリール基であり、
各ｑは、１から約７までの整数であり、
各ｒは、０から約３までの整数であり、
各ｓは、０から約３までの整数であり、
ｍは、２から約１０までの整数であり、
各ｔは、１から約１０までの整数であり、
ｘｘは、１から約１０までの整数である）、ならびに
（ｆ）Ｌ−（−Ｃ（Ｒ１）（ＸＰ）ＣＨＲ２ＧＲ３Ｃ（＝Ｏ）Ｒ４）ｍ
（式中、Ｌは連結基であり、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、または必要に応じて、Ｒ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされ得、
Ｒ８およびＲ９は、各々独立に水素原子、アルキル、アリールまたはアリールアルキル基であり、
Ｒ１０は、水素原子、またはアルキル、アリールもしくはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数である）；ならびに
（ｇ）Ｌ−（ＧＲ３Ｃ（＝Ｏ）Ｒ４）ｍ
（式中Ｌは連結基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、または必要に応じて、Ｒ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされ得、
Ｒ１０は、水素原子、またはアルキル、アリールもしくはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数である）
から選択される式を有する化合物である、請求項１に記載の物品。
【請求項６】
前記架橋剤が、式：
【化１８】
2010530931.tif 000001
の化合物である、請求項５に記載の物品。
【請求項７】
前記細胞培養物品がナノ繊維またはナノ繊維メッシュを備える、請求項１に記載の物品。
【請求項８】
前記細胞培養物品が、スライド、マルチウェルプレート、ペトリ皿、組織培養プレート、組織培養フラスコ、またはカバーグラスから選択される、請求項１に記載の物品。
【請求項９】
前記熱応答性ポリマーが、ポリ（イソプロピルアクリルアミド）、ポリエチレングリコールおよびポリ（イソプロピルアクリルアミド）のコポリマー、またはそれらの混合物を含む、請求項１に記載の物品。
【請求項１０】
表面および刺激応答性ポリマーを含む細胞培養物品であって、該刺激応答性ポリマーは、外部刺激に曝されると物理変化または化学変化を起こし、該刺激応答性ポリマーは、少なくとも２個の潜在反応性基を有する架橋剤を介して該表面に結合している、物品。
【請求項１１】
細胞培養物品を調製するためのキットであって、該キットは、
細胞培養に適した刺激応答性ポリマーであって、該刺激応答性ポリマーは、外部刺激に曝されると物理変化または化学変化を起こす、刺激応答性ポリマー；および
少なくとも２個の潜在反応性基を有する架橋剤であって、該架橋剤は、該刺激応答性ポリマーを細胞培養物品の表面に結合させるために適合されている、架橋剤、
を備える、キット。
【手続補正２】
【補正対象書類名】明細書
【補正対象項目名】０００９
【補正方法】変更
【補正の内容】
【０００９】
本発明は、例えば、以下を提供する：
（項目１）
刺激応答性ポリマー、少なくとも２個の潜在反応性・活性化可能基を有する架橋剤、および場合により生物活性物質を含む、ナノ繊維または被覆表面。
（項目２）
約１ｎｍ〜１００ミクロンの範囲の直径を有する、項目１に記載のナノ繊維。
（項目３）
少なくとも１０から少なくとも約１００の範囲のアスペクト比を有する、項目１に記載のナノ繊維。
（項目４）
上記刺激応答性ポリマーが、応力、温度、水分、ｐＨ、印加電場もしくは磁場、イオン強度、または生体分子に応答するポリマーを含む、項目１に記載のナノ繊維。
（項目５）
上記刺激応答性ポリマーが、熱応答性ポリマーである、項目１に記載のナノ繊維。
（項目６）
上記熱応答性ポリマーが、ポリ（イソプロピルアクリルアミド）、ポリエチレングリコールおよびポリ（イソプロピルアクリルアミド）のグラフトコポリマー、またはそれらの混合物を含む、項目５に記載のナノ繊維。
（項目７）
上記熱応答性ポリマーが、第１の所定温度範囲で第１の物理的性質、および第２の所定温度範囲で第２の物理的性質を有する、項目５に記載のナノ繊維。
（項目８）
少なくとも１個の潜在反応性・活性化可能基を活性化したときに、基材の表面と共有結合するように適合されている、項目１に記載のナノ繊維。
（項目９）
刺激応答性ポリマーを、少なくとも２個の潜在反応性・活性化可能基を有する架橋剤、および場合により生物活性物質と組み合わせて、組合せを形成するステップ、ならびに該組合せから少なくとも１本のナノ繊維を形成するステップを含む、潜在反応性材料を生成する方法であって、該ナノ繊維が、１ｎｍ〜１００ミクロンの範囲の直径、および少なくとも約１０から少なくとも約１００の範囲のアスペクト比を有する、方法。
（項目１０）
上記刺激応答性ポリマーが、ポリ（イソプロピルアクリルアミド）、ポリエチレングリコールおよびポリ（イソプロピルアクリルアミド）のグラフトコポリマー、またはそれらの混合物を含む、項目９に記載の方法。
（項目１１）
基材の表面を処理する方法であって、
（ａ）刺激応答性ポリマー、および少なくとも２個の潜在反応性・活性化可能基を有する架橋剤、および場合により生物活性物質と組み合わせて、組合せを形成するステップ、
（ｂ）該組合せから少なくとも１本のナノ繊維を形成するステップであって、該ナノ繊維が、約１ｎｍ〜１００ミクロンの範囲の直径、および少なくとも約１０から少なくとも１００の範囲のアスペクト比を有するステップ、
（ｃ）該表面を該ナノ繊維と接触させるステップ、ならびに
（ｄ）該ナノ繊維と該表面との間に結合を形成するステップ
を含む方法。
（項目１２）
上記ナノ繊維と上記表面との間に上記結合を形成するステップが、上記潜在反応性・活性化可能基の少なくとも１個をエネルギー源で活性化して、上記ナノ繊維を上記表面に結合するステップを含む、項目１１に記載の方法。
（項目１３）
上記潜在反応性・活性化可能基の少なくとも１個を活性化して、上記ナノ繊維を生物活性物質に結合するステップを更に含む、項目１１に記載の方法。
（項目１４）
上記ナノ繊維を上記表面に結合するために、第１の潜在反応性・活性化可能基を、そして上記ナノ繊維を生物活性物質に共有結合するために、第２の潜在反応性・活性化可能基を、同時に活性化するステップを更に含む、項目１１に記載の方法。
（項目１５）
上記刺激応答性ポリマーが、ポリ（イソプロピルアクリルアミド）、ポリエチレングリコールおよびポリ（イソプロピルアクリルアミド）のグラフトコポリマー、またはそれらの混合物を含む、項目１１に記載の方法。
（項目１６）
生物活性物質を熱応答性ポリマーおよび上記架橋剤と組み合わせるステップを更に含む、項目１１に記載の方法。
（項目１７）
生物活性物質を上記表面に付着させるステップを更に含む、項目１１に記載の方法。
（項目１８）
熱を加えることによって、熱応答性ナノ繊維の物理的性質を、第１の所定温度範囲での第１の物理的性質から、第２の所定温度範囲での第２の物理的性質へ転移させるステップを更に含む、項目１１に記載の方法。
（項目１９）
熱を除くことによって、熱応答性ナノ繊維の物理的性質を、第２の所定温度範囲での第２の物理的性質から、第１の所定温度範囲での第１の物理的性質へ転移させるステップを更に含む、項目１１に記載の方法。
（項目２０）
熱応答性ナノ繊維を含む表面被膜。
（項目２１）
上記熱応答性ナノ繊維が、少なくとも２個の潜在反応性・活性化可能基を有する架橋剤、および場合により生物活性物質を更に含む、項目２０に記載の表面被膜。
（項目２２）
熱応答性ポリマーが、ポリ（イソプロピルアクリルアミド）、ポリエチレングリコールおよびポリ（イソプロピルアクリルアミド）のグラフトコポリマー、またはそれらの混合物を含む、項目２０に記載の表面被膜。
（項目２３）
熱応答性ナノ繊維を含む表面被膜を有する物品。
（項目２４）
上記熱応答性ナノ繊維が、熱応答性ポリマー、少なくとも２個の潜在反応性・活性化可能基を有する架橋剤、および場合により生物活性物質で被覆されたナノ繊維を含む、項目２３に記載の物品。
（項目２５）
上記表面被膜の物理的性質が、上記物品の温度を変化させることにより変化する、項目２３に記載の物品。
（項目２６）
上記ナノ繊維が、ポリ（イソプロピルアクリルアミド）、ポリエチレングリコールおよびポリ（イソプロピルアクリルアミド）のグラフトコポリマー、またはそれらの混合物を含む、項目２３に記載の物品。
（項目２７）
上記ナノ繊維が、上記物品の表面に共有結合している、項目２３に記載の物品。
（項目２８）
尿カテーテル、血管カテーテル、創傷排液チューブ、動脈移植片、軟組織用パッチ、手袋、シャント、ステント、気管カテーテル、ペースメーカー、除細動器、人工心臓代替弁、人工心臓または埋込型バイオセンサーである、項目２３に記載の物品。
（項目２９）
スライド、マルチウェルプレート、ペトリ皿、組織培養スライド、組織培養プレート、細胞培養器具、組織培養フラスコ、またはクロマトグラフィーおよびバイオリアクター用マトリックスである、項目２３に記載の物品。
（項目３０）
熱応答性ナノ繊維を含んだ表面被膜を含む細胞培養器具。
（項目３１）
上記ナノ繊維が、熱応答性ポリマーおよび生物活性物質を含む、項目３０に記載の細胞培養器具。
（項目３２）
上記ナノ繊維が、熱応答性ポリマー、少なくとも２個の潜在反応性・活性化可能基を有する架橋剤、および場合により生物活性物質を含む、項目３０に記載の細胞培養器具。
（項目３３）
熱応答性ポリマーが、ポリ（イソプロピルアクリルアミド）、ポリエチレングリコールおよびポリ（イソプロピルアクリルアミド）のグラフトコポリマー、またはそれらの混合物を含む、項目３０に記載の細胞培養器具。
（項目３４）
上記熱応答性繊維が、第１の所定温度範囲で第１の物理的性質、および第２の所定温度範囲で第２の物理的性質を有する、項目３０に記載の細胞培養器具。
（項目３５）
項目１から３４のいずれか一項に記載の架橋剤であって、次式ａ〜ｆ：
ａ）Ｌ−（（Ｄ−Ｔ−Ｃ（Ｒ１）（ＸＰ）ＣＨＲ２ＧＲ３Ｃ（＝Ｏ）Ｒ４））ｍ
（式中、Ｌは連結基であり、
Ｄは、Ｏ、Ｓ、ＳＯ、ＳＯ２、ＮＲ５またはＣＲ６Ｒ７であり、
Ｔは、（−ＣＨ２−）ｘ、（−ＣＨ２ＣＨ２−Ｏ−）ｘ、（−ＣＨ２ＣＨ２ＣＨ２−Ｏ−）ｘまたは（−ＣＨ２ＣＨ２ＣＨ２ＣＨ２−Ｏ−）ｘであり、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ５およびＲ１０は、各々独立に水素原子、またはアルキル、アリールもしくはアリールアルキル基であり、
Ｒ６およびＲ７は、各々独立に水素原子、アルキル、アリール、アリールアルキル、ヘテロアリールまたはヘテロアリールアルキル基であり、
Ｒ８およびＲ９は、各々独立に水素原子、アルキル、アリールまたはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）、
ｂ）Ｌ−（（Ｔ−Ｃ（Ｒ１）（ＸＰ）ＣＨＲ２ＧＲ３Ｃ（＝Ｏ）Ｒ４））ｍ
（式中、Ｌは連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘまたは（−ＣＨ２ＣＨ２ＣＨ２ＣＨ２−Ｏ−）ｘであり、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ１０は、水素原子、またはアルキル、アリールもしくはアリールアルキル基であり、
Ｒ８およびＲ９は、各々独立に水素原子、アルキル、アリールまたはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）、
ｃ）Ｌ−（（ＧＴＺＲ３Ｃ（＝Ｏ）Ｒ４））ｍ
（式中、Ｌは連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘ、（−ＣＨ２ＣＨ２ＣＨ２ＣＨ２−Ｏ−）ｘであるか、または結合を形成しており、Ｇは、Ｏ、Ｓ、ＳＯ、ＳＯ２、ＮＲ１０、（ＣＨ２）ｔ−Ｏ−またはＣ＝Ｏであり、
Ｚは、Ｃ＝Ｏ、ＣＯＯ、またはＴが（−ＣＨ２−）ｘである場合、ＣＯＮＨであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ１０は、水素原子、またはアルキル、アリールもしくはアリールアルキル基であり、
Ｒは、水素原子、またはアルキル基もしくはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）、
ｄ）Ｌ−（（ＴＧＱＲ３Ｃ（＝Ｏ）Ｒ４））ｍ
（式中、Ｌは連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘ、（−ＣＨ２ＣＨ２ＣＨ２ＣＨ２−Ｏ−）ｘであり、または結合を形成しており、
Ｇは、Ｏ、Ｓ、ＳＯ、ＳＯ２、ＮＲ１０、（ＣＨ２）ｔ−Ｏ−またはＣ＝Ｏであり、
Ｑは、（−ＣＨ２−）ｐ、（−ＣＨ２ＣＨ２−Ｏ−）ｐ、（−ＣＨ２ＣＨ２ＣＨ２−Ｏ−）ｐまたは（−ＣＨ２ＣＨ２ＣＨ２ＣＨ２−Ｏ−）ｐであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ１０は、水素原子、またはアルキル、アリールもしくはアリールアルキル基であり、
Ｒは、水素原子、またはアルキル基もしくはアリール基であり、
ｑは、１から約７までの整数であり、
ｒは、０から約３までの整数であり、
ｓは、０から約３までの整数であり、
ｍは、２から約１０までの整数であり、
ｐは、１から約１０までの整数であり、
ｔは、１から約１０までの整数であり、
ｘは、１から約５００までの整数である）、
ｅ）Ｌ−（（−ＣＨ２−）ｘｘＣ（Ｒ１）（（Ｇ）Ｒ３Ｃ（＝Ｏ）Ｒ４））２）ｍ
（式中、Ｌは連結基であり、
Ｒ１は、水素原子、アルキル、アルキルオキシアルキル、アリール、アリールオキシアルキルまたはアリールオキシアリール基であり、
各Ｇは、Ｏ、Ｓ、ＳＯ、ＳＯ２、ＮＲ１０、（ＣＨ２）ｔ−Ｏ−またはＣ＝Ｏであり、
各Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、各Ｒ１０は、水素原子、またはアルキル、アリールもしくはアリールアルキル基であり、各Ｒは、水素原子、またはアルキル基もしくはアリール基であり、
各ｑは、１から約７までの整数であり、
各ｒは、０から約３までの整数であり、
各ｓは、０から約３までの整数であり、
ｍは、２から約１０までの整数であり、
各ｔは、１から約１０までの整数であり、
ｘｘは、１から約１０までの整数である）、ならびに
ｆ）Ｌ−（（−Ｃ（Ｒ１）（ＸＰ）ＣＨＲ２ＧＲ３Ｃ（＝Ｏ）Ｒ４））ｍ
（式中、Ｌは連結基であり、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ８およびＲ９は、各々独立に水素原子、アルキル、アリールまたはアリールアルキル基であり、
Ｒ１０は、水素原子、またはアルキル、アリールもしくはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数である）
の化合物である架橋剤。
（項目３６）
項目１から３４のいずれか一項に記載の架橋剤であって、次式：
Ｌ−（（Ｄ−Ｔ−Ｃ（Ｒ１）（ＸＰ）ＣＨＲ２ＧＲ３Ｃ（＝Ｏ）Ｒ４））ｍ
（式中、Ｌは連結基であり、
Ｄは、Ｏ、Ｓ、ＳＯ、ＳＯ２、ＮＲ５またはＣＲ６Ｒ７であり、
Ｔは、（−ＣＨ２−）ｘ、（−ＣＨ２ＣＨ２−Ｏ−）ｘ、（−ＣＨ２ＣＨ２ＣＨ２−Ｏ−）ｘまたは（−ＣＨ２ＣＨ２ＣＨ２ＣＨ２−Ｏ−）ｘであり、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ５およびＲ１０は、各々独立に水素原子、またはアルキル、アリールもしくはアリールアルキル基であり、
Ｒ６およびＲ７は、各々独立に水素原子、アルキル、アリール、アリールアルキル、ヘテロアリールまたはヘテロアリールアルキル基であり、
Ｒ８およびＲ９は、各々独立に水素原子、アルキル、アリールまたはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）
の化合物である架橋剤。
（項目３７）
Ｌが、約２〜約１０個の間の炭素原子を有する分岐または非分岐アルキル鎖である、項目３６に記載の架橋剤。
（項目３８）
Ｌが
【化１０】
2010530931.tif 000002
であり、ＤがＯであり、Ｔが（−ＣＨ２−）ｘであり、Ｒ１が水素原子であり、ＸがＯであり、Ｐが水素原子であり、Ｒ２が水素原子であり、ＧがＯであり、Ｒ３およびＲ４がフェニル基であり、ｍが３であり、ｘが１である、項目３６に記載の架橋剤。
（項目３９）
Ｌが（−ＣＨ２−）ｙであり、ＤがＯであり、Ｔが（−ＣＨ２−）ｘであり、Ｒ１が水素原子であり、ＸがＯであり、Ｐが水素原子であり、Ｒ２が水素原子であり、ＧがＯであり、Ｒ３およびＲ４がフェニル基であり、ｍが２であり、ｘが１であり、ｙが２から約６までの整数である、項目３６に記載の光化学架橋剤。
（項目４０）
項目１から３４のいずれか一項に記載の架橋剤であって、次式：
Ｌ−（（Ｔ−Ｃ（Ｒ１）（ＸＰ）ＣＨＲ２ＧＲ３Ｃ（＝Ｏ）Ｒ４））ｍ
（式中、Ｌは連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘまたは（−ＣＨ２ＣＨ２ＣＨ２ＣＨ２−Ｏ−）ｘであり、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ１０は、水素原子、またはアルキル、アリールもしくはアリールアルキル基であり、
Ｒ８およびＲ９は、各々独立に水素原子、アルキル、アリールまたはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）
の化合物である架橋剤。
（項目４１）
項目４０に記載の架橋剤であって、Ｌが、構造（Ｉ）：
【化１１】
2010530931.tif 000003
（式中ＡおよびＪが、各々独立に水素原子、アルキル基、アリール基であるか、またはＢと共に環式環を形成し、但し、ＡおよびＪが、各々独立に水素原子、アルキル基またはアリール基である場合は、Ｂは存在しておらず、
Ｂは、ＮＲ１１、Ｏまたは（−ＣＨ２−）ｚであり、
但し、Ａ、ＢおよびＪが環を形成する場合は、ＡおよびＪが、（−ＣＨ２−）ｚまたはＣ＝Ｏであり、
Ｒ１１は、水素原子、アルキル基、アリール基であるか、またはＴとの結合を表しており、
各ｚは、独立に０から３までの整数であり、
但し、ＡまたはＪのいずれかがＣ＝Ｏである場合は、Ｂが、ＮＲ１１、Ｏまたは（−ＣＨ２−）ｚであって、ｚは、少なくとも１でなければならない）
に従った式を有する架橋剤。
（項目４２）
項目１から３４のいずれか一項に記載の光化学架橋剤であって、次式：
Ｌ−（（ＧＴＺＲ３Ｃ（＝Ｏ）Ｒ４））ｍ
（式中、Ｌは連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘ、（−ＣＨ２ＣＨ２ＣＨ２ＣＨ２−Ｏ−）ｘであり、または結合を形成しており、
Ｇは、Ｏ、Ｓ、ＳＯ、ＳＯ２、ＮＲ１０、（ＣＨ２）ｔ−Ｏ−またはＣ＝Ｏであり、
Ｚは、Ｃ＝Ｏ、ＣＯＯ、またはＴが（−ＣＨ２−）ｘである場合、ＣＯＮＨであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ１０は、水素原子、またはアルキル、アリールもしくはアリールアルキル基であり、
Ｒは、水素原子、またはアルキル基もしくはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）
の化合物である光化学架橋剤。
（項目４３）
項目４２に記載の架橋剤であって、Ｌが、構造（Ｉ）：
【化１２】
2010530931.tif 000004
（式中ＡおよびＪが、各々独立に水素原子、アルキル基、アリール基であるか、またはＢと共に環式環を形成し、但し、ＡおよびＪが、各々独立に水素原子、アルキル基またはアリール基である場合は、Ｂは存在しておらず、
Ｂは、ＮＲ１１、Ｏまたは（−ＣＨ２−）ｚであり、
但し、Ａ、ＢおよびＪが環を形成する場合は、ＡおよびＪが、（−ＣＨ２−）ｚまたはＣ＝Ｏであり、
Ｒ１１は、水素原子、アルキル基、アリール基であるか、またはＴとの結合を表しており、
各ｚは、独立に０から３までの整数であり、但し、ＡまたはＪのいずれかがＣ＝Ｏである場合は、Ｂが、ＮＲ１１、Ｏまたは（−ＣＨ２−）ｚであって、ｚは、少なくとも１でなければならない）
に従った式を有する架橋剤。
（項目４４）
項目４２に記載の架橋剤であって、Ｌが、構造（ＩＩ）：
【化１３】
2010530931.tif 000005
（式中Ｒ１２、Ｒ１３、Ｒ１４、Ｒ１５、Ｒ１６、Ｒ１７が、各々独立に水素原子、アルキルもしくはアリール基であるか、またはＴとの結合を表し、但し、Ｒ１２、Ｒ１３、Ｒ１４、Ｒ１５、Ｒ１６、Ｒ１７の少なくとも２つは、Ｔと結合しており、各Ｋが、独立にＣＨまたはＮである）
に従った式を有する架橋剤。
（項目４５）
項目１から３４のいずれか一項に記載の架橋剤であって、次式：
Ｌ−（（ＴＧＱＲ３Ｃ（＝Ｏ）Ｒ４））ｍ
（式中、Ｌは連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘ、（−ＣＨ２ＣＨ２ＣＨ２ＣＨ２−Ｏ−）ｘであり、または結合を形成しており、
Ｇは、Ｏ、Ｓ、ＳＯ、ＳＯ２、ＮＲ１０、（ＣＨ２）ｔ−Ｏ−またはＣ＝Ｏであり、
Ｑは、（−ＣＨ２−）ｐ、（−ＣＨ２ＣＨ２−Ｏ−）ｐ、（−ＣＨ２ＣＨ２ＣＨ２−Ｏ−）ｐまたは（−ＣＨ２ＣＨ２ＣＨ２ＣＨ２−Ｏ−）ｐであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ１０は、水素原子、またはアルキル、アリールもしくはアリールアルキル基であり、
Ｒは、水素原子、またはアルキル基もしくはアリール基であり、
ｑは、１から約７までの整数であり、
ｒは、０から約３までの整数であり、
ｓは、０から約３までの整数であり、
ｍは、２から約１０までの整数であり、
ｐは、１から約１０までの整数であり、
ｔは、１から約１０までの整数であり、
ｘは、１から約５００までの整数である）
の化合物である架橋剤。
（項目４６）
項目４５に記載の架橋剤であって、Ｌが、構造（Ｉ）：
【化１４】
2010530931.tif 000006
（式中ＡおよびＪが、各々独立に水素原子、アルキル基、アリール基であるか、またはＢと共に環式環を形成し、但し、ＡおよびＪが、各々独立に水素原子、アルキル基またはアリール基である場合は、Ｂは存在しておらず、
Ｂは、ＮＲ１１、Ｏまたは（−ＣＨ２−）ｚであり、
但し、Ａ、ＢおよびＪが環を形成する場合は、ＡおよびＪが、（−ＣＨ２−）ｚまたはＣ＝Ｏであり、
Ｒ１１は、水素原子、アルキル基、アリール基であるか、またはＴとの結合を表しており、
各ｚは、独立に０から３までの整数であり、
但し、ＡまたはＪのいずれかがＣ＝Ｏである場合は、Ｂが、ＮＲ１１、Ｏまたは（−ＣＨ２−）ｚであって、ｚは、少なくとも１でなければならない）
に従った式を有する架橋剤。
（項目４７）
項目４５に記載の架橋剤であって、Ｌが、構造（ＩＩ）：
【化１５】
2010530931.tif 000007
（式中Ｒ１２、Ｒ１３、Ｒ１４、Ｒ１５、Ｒ１６、Ｒ１７が、各々独立に水素原子、アルキルもしくはアリール基であるか、またはＴとの結合を表し、但し、Ｒ１２、Ｒ１３、Ｒ１４、Ｒ１５、Ｒ１６、Ｒ１７の少なくとも２つは、Ｔと結合しており、各Ｋが、独立にＣＨまたはＮである）
に従った式を有する架橋剤。
（項目４８）
項目１から３４のいずれか一項に記載の架橋剤であって、次式：
Ｌ−（（−ＣＨ２−）ｘｘＣ（Ｒ１）（（Ｇ）Ｒ３Ｃ（＝Ｏ）Ｒ４））２）ｍ
（式中、Ｌは連結基であり、
Ｒ１は、水素原子、アルキル、アルキルオキシアルキル、アリール、アリールオキシアルキルまたはアリールオキシアリール基であり、
各Ｇは、Ｏ、Ｓ、ＳＯ、ＳＯ２、ＮＲ１０、（ＣＨ２）ｔ−Ｏ−またはＣ＝Ｏであり、
各Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、各Ｒ１０は、水素原子、またはアルキル、アリールもしくはアリールアルキル基であり、各Ｒは、水素原子、またはアルキル基もしくはアリール基であり、
各ｑは、１から約７までの整数であり、
各ｒは、０から約３までの整数であり、
各ｓは、０から約３までの整数であり、
ｍは、２から約１０までの整数であり、
各ｔは、１から約１０までの整数であり、
ｘｘは、１から約１０までの整数である）
の化合物である架橋剤。
（項目４９）
項目４８に記載の架橋剤であって、Ｌが、構造（Ｉ）：
【化１６】
2010530931.tif 000008
（式中ＡおよびＪが、各々独立に水素原子、アルキル基、アリール基であるか、またはＢと共に環式環を形成し、但し、ＡおよびＪが、各々独立に水素原子、アルキル基またはアリール基である場合は、Ｂは存在しておらず、
Ｂは、ＮＲ１１、Ｏまたは（−ＣＨ２−）ｚであり、
但し、Ａ、ＢおよびＪが環を形成する場合は、ＡおよびＪが、（−ＣＨ２−）ｚまたはＣ＝Ｏであり、
Ｒ１１は、水素原子、アルキル基、アリール基であるか、またはＴとの結合を表しており、
各ｚは、独立に０から３までの整数であり、
但し、ＡまたはＪのいずれかがＣ＝Ｏである場合は、Ｂが、ＮＲ１１、Ｏまたは（−ＣＨ２−）ｚであって、ｚは、少なくとも１でなければならない）
に従った式を有する架橋剤。
（項目５０）
項目１から３４のいずれか一項に記載の架橋剤であって、次式：
Ｌ−（（−Ｃ（Ｒ１）（ＸＰ）ＣＨＲ２ＧＲ３Ｃ（＝Ｏ）Ｒ４））ｍ
（式中、Ｌは連結基であり、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ８およびＲ９は、各々独立に水素原子、アルキル、アリールまたはアリールアルキル基であり、
Ｒ１０は、水素原子、またはアルキル、アリールもしくはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数である）
の化合物である架橋剤。
（項目５１）
Ｌが
【化１７】
2010530931.tif 000009
であり、Ｒ２０およびＲ２１が、各々個別に水素原子、アルキル基またはアリール基である、項目５０に記載の架橋剤。
（項目５２）
項目１から３４のいずれか一項に記載の架橋剤であって、次式：
Ｌ−（（ＧＲ３Ｃ（＝Ｏ）Ｒ４））ｍ
（式中Ｌは連結基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ１０は、水素原子、またはアルキル、アリールもしくはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数である）
の化合物である架橋剤。
一実施形態によれば、本発明は、刺激応答性ポリマーを含む刺激応答性ナノ繊維である。刺激応答性ナノ繊維の一例は、熱応答性ポリマーを含む熱応答性ナノ繊維である。こうした実施形態のいずれにおいても、刺激応答性ナノ繊維は、少なくとも２個の潜在反応性・活性化可能基を有する架橋剤を含み得る。使用時に、光化学的、電気化学的または熱的な潜在反応基は、エネルギー源に曝されると共有結合を形成することになろう。適切なエネルギー源には、放射線、電気および熱のエネルギーが挙げられる。幾つかの実施形態では、放射エネルギーは、可視光線、紫外線、赤外線、Ｘ線またはマイクロ波の電磁放射線である。